(57)【要約】【課題】分散性及び分散安定性に優れ、高温で長期間放置しても粒径の増大が少なく、且つ粘度上昇も少なく印字安定性の優れた赤色ないしマゼンタ色のインクジェット記録用顔料分散液及びこれを用いたインクジェット記録用水性インク組成物を製造するための着色混練物インクジェットインク用着色混練物を提供する。【解決手段】キナクリドン系顔料（ａ）、スチレン系樹脂（ｂ）、アルカリ金属水酸化物（ｃ）、及び分散助剤（ｄ）を含有する着色混練物インクジェットインク用着色混練物であって、前記スチレン系樹脂（ｂ）が（ｉ）全モノマー成分に対して６０質量％以上のスチレン系モノマーと（ｉｉ）ラジカル重合性の二重結合を有する不飽和脂肪族カルボン酸を含有するモノマーを共重合させた樹脂であり、且つ前記スチレン系樹脂（ｂ）の重量平均分子量が７，５００〜４０，０００の範囲内であることを特徴とする着色混練物インクジェットインク用着色混練物を用いる。【選択図】なし【特許請求の範囲】
【請求項１】
キナクリドン系顔料（ａ）、スチレン系樹脂（ｂ）、アルカリ金属水酸化物（ｃ）、及び分散助剤（ｄ）を含有するインクジェットインク記録用着色混練物であって、前記スチレン系樹脂（ｂ）が（ｉ）全モノマー成分に対して６０質量％以上のスチレン系モノマーと（ｉｉ）ラジカル重合性の二重結合を有する不飽和脂肪族カルボン酸を含有するモノマーを共重合させた樹脂であり、且つ前記スチレン系樹脂（ｂ）の重量平均分子量が７，５００〜４０，０００の範囲内であることを特徴とするインクジェットインク記録用着色混練物。
【請求項２】
前記スチレン系樹脂（ｂ）が、（ｉ）全モノマー成分に対して６０質量％以上のスチレン系モノマーと（ｉｉ）アクリル酸及びメタクリル酸を含有するモノマーを共重合させた樹脂である請求項１記載のインクジェットインク記録用着色混練物。
【請求項３】
更に、前記スチレン系モノマー、アクリル酸、及びメタクリル酸の総含有比率が、全モノマー成分に対して９５質量％以上である請求項２記載のインクジェットインク記録用着色混練物。
【請求項４】
前記スチレン系樹脂（ｂ）のガラス転移点が９０℃以上である請求項１、２又は３のいずれかに記載のインクジェットインク記録用着色混練物。
【請求項５】
前記分散助剤（ｄ）が、式Ｉ
【式１】
2005048006.tif 000012
2005048006.tif 000013
｛式中、Ｒ１〜Ｒ１０は各々独立的に水素原子、フッ素原子、塩素原子、臭素原子、ヨウ素原子、メチル基若しくは炭素数２〜８個のアルキル基、又は式ＩＩ
【式２】
2005048006.tif 000014
2005048006.tif 000015
（式中、Ｒ１１はメチレン基又は炭素数２〜８個のアルキレン基若しくはアルケニレン基、Ｒ１２〜Ｒ１５は各々独立的に水素原子、フッ素原子、塩素原子、臭素原子、ヨウ素原子、メチル基若しくは炭素数２〜８個のアルキル基、又はフェニル基を表す。）で表される基であり、Ｒ１〜Ｒ１０の少なくとも一つは前記式ＩＩで表される基である。｝
で表される化合物（ｅ）、及びキナクリドンスルホン酸系化合物（ｆ）を含有する請求項１、２、３又は４のいずれかに記載のインクジェットインク記録用着色混練物。
【請求項６】
更に、湿潤剤（ｇ）を含有する請求項１、２、３、４又は５のいずれかに記載のインクジェットインク記録用着色混練物。
【請求項７】
キナクリドン系顔料（ａ）、（ｉ）全モノマー成分に対して６０質量％以上のスチレン系モノマーと（ｉｉ）ラジカル重合性の二重結合を有する不飽和脂肪族カルボン酸を含有するモノマーを共重合させた樹脂であり、且つ重量平均分子量が７，５００〜４０，０００の範囲内であるスチレン系樹脂（ｂ）、前記アルカリ金属水酸化物（ｃ）の水溶液又は有機溶剤溶液、前記式Ｉ
【式１】
2005048006.tif 000016
2005048006.tif 000017
｛式中、Ｒ１〜Ｒ１０は各々独立的に水素原子、フッ素原子、塩素原子、臭素原子、ヨウ素原子、メチル基若しくは炭素数２〜８個のアルキル基、又は式ＩＩ
【式２】
2005048006.tif 000018
2005048006.tif 000019
（式中、Ｒ１１はメチレン基又は炭素数２〜８個のアルキレン基若しくはアルケニレン基、Ｒ１２〜Ｒ１５は各々独立的に水素原子、フッ素原子、塩素原子、臭素原子、ヨウ素原子、メチル基若しくは炭素数２〜８個のアルキル基、又はフェニル基を表す。）で表される基であり、Ｒ１〜Ｒ１０の少なくとも一つは前記式ＩＩで表される基である。｝
で表される化合物（ｅ）、及び前記キナクリドンスルホン酸系化合物（ｆ）を共に混練することを特徴とするインクジェットインク記録用着色混練物の製造方法。
【請求項８】
更に、湿潤剤（ｇ）を共に混練する請求項７記載のインクジェットインク記録用着色混練物の製造方法。
【発明の詳細な説明】
【０００１】
【発明の属する技術分野】
本発明は、赤色ないしマゼンタ色のインクジェットインク用水性顔料分散液、及びインクジェット記録用水性インク組成物を製造するためのインクジェットインク記録用着色混練物、及び該混練物の製造方法に関するものである。
【０００２】
【従来の技術】
インクジェット記録用水性インクとして顔料を使用したインクが開発されている。顔料を使用したインクは優れた耐水性、耐光性を期待できるものの、顔料の凝集、沈降に伴うノズルの目詰まりが新たな問題となっている。これを解決するため、高分子系の分散剤を用いて顔料を水性媒体中に分散させる方法が検討されているが、高分子系の分散剤のみで長期間にわたって顔料を安定に分散させることは困難であり、長期保存安定性に優れた顔料分散系水性インクジェット記録用水性インク組成物を提供するには至っていない。
【０００３】
高分子系の分散剤を用いて顔料を水性媒体中に分散させる方法としては、例えば水溶性の高分子分散剤を塩基性成分の存在下で水に溶解した水溶液を調製し、これに顔料を加えて充分撹拌した後、更に分散効率の高い高速サンドミル等を用いる方法が提案されている。しかしながら、この方法においては、分散時間が長時間にわたり、製造効率が低いという問題があった。また、この様にして得られた水性顔料分散液においても、分散安定性は未だ不充分であった。尚、サンドミルを用いて水性顔料分散液を製造する工程は、通常、顔料等の固形分比率の小さい低粘度の分散液を用いて行われる。そのため、顔料に強力なシェアがかかりにくく、顔料の粗大粒子を粉砕するのに多くの時間がかかる。また、この様にして得られた水性顔料分散液には、分散後にも相当量の粒径１μｍ以上の粗大粒子が含まれている。したがって、このままではインクジェットの吐出安定性が確保できないので、更に遠心分離、濾過などによって、粗大粒子を除去する工程が必要であり、それが更に製造効率を低下させ、収率を低下させる原因となっていた。
【０００４】
ところで、顔料の分散状態を長期にわたって安定に保つために、例えば顔料とスルホン酸基含有顔料誘導体を使用し、顔料表面に吸着したスルホン酸基含有顔料誘導体の静電反発を利用する方法が提案されている（特許文献１参照）。この手法によれば、色材の分散安定性は向上するが、この色材を用いたインクによる印刷物は、色材表面の極性官能基の存在により水との親和性が高く、顔料そのものを色材として使用するインクと比べると、耐水性が劣るといった問題が生じる。
【０００５】
更に、キナクリドン系顔料を色材として用いた水性顔料分散体又は記録用インクの分散性及び分散安定性を達成するために、キナクリドン系顔料とジメチルアミノメチル化キナクリドン化合物を併用したマイクロカプセル化顔料分散体が（特許文献２参照）、またキナクリドン系顔料と、フタルイミドメチル化キナクリドン系化合物、キナクリドンスルホン酸系化合物、及びガラス転移点が−２０〜６０℃のアニオン性基含有有機高分子化合物を含有する水性顔料分散体が提案されている（特許文献３参照）。しかしながら、これらの公報に記載のマゼンタ色水性顔料分散体も、分散レベル及び分散安定性の面で充分に満足できる物ではなかった。特にサーマルジェット方式のインクジェット記録に適用したときに熱安定性が不充分であった。
【０００６】
一方、キナクリドン系顔料を分散させるための樹脂として、スチレンアクリル樹脂（スチレン／アクリル酸／メタクリル酸＝７７／１０／３０、分子量５万）を使用したインクジェットインク用水性顔料分散液の例が知られている（特許文献４参照）。しかしながら、該公報に記載のマゼンタ色水性顔料分散体も、分散レベル及び分散安定性の面で充分に満足できる物ではない。特にサーマルジェット方式のインクジェット記録に適用されたとき、吐出安定性を充分に確保することができなかった。
【０００７】
また、カーボンブラックを分散させるための樹脂として、スチレンアクリル樹脂（スチレン／アクリル酸／メタクリル酸＝７７／１０／３０、分子量７２００、及び８３００）を使用したインクジェットインク用水性顔料分散液の例が知られている（特許文献５及び特許文献６参照）。しかしながら、該公報にはキナクリドン系顔料を使用したマゼンタ色水性顔料分散体の分散安定性の向上に関しては、何ら具体的な提案がなされていない。
【０００８】
この様にインクジェット記録用水性インク組成物の分散安定性の向上、特に良好なサーマルジェット方式のインクジェット記録を行うための、有意義な示唆を与えるものはこれら公知文献の中には見いだせない。
【０００９】
【特許文献１】
特開２００２−２４１６３８号公報
【特許文献２】
特開平９−１５１３４２号公報
【特許文献３】
特開２０００−１９１９７４号公報
【特許文献４】
特開２０００−１８６２４４号公報（実施例５）
【特許文献５】
特開２００１−１６４１６５号公報（実施例）
【特許文献６】
特開２００３−４１１７８号公報（実施例）
【００１０】
【発明が解決しようとする課題】
したがって、本発明の目的は、分散性及び分散安定性に優れ、高温で長期間放置しても粒径の増大が少なく、且つ粘度上昇も少なく印字安定性の優れた赤色ないしマゼンタ色のインクジェット記録用顔料分散液及びこれを用いたインクジェット記録用水性インク組成物を製造するためのインクジェットインク記録用着色混練物を提供することである。
【００１１】
また、本発明の他の目的は、サーマルインクジェット記録方式に適したインクジェット記録用顔料分散液及びインクジェット記録用水性インク組成物を製造するためのインクジェットインク記録用着色混練物を提供することである。
【００１２】
【課題を解決するための手段】
本発明者らはこの課題に関し鋭意検討の結果、以下の手段を用いることによって課題を解決するに至った。すなわち、キナクリドン系顔料（ａ）、スチレン系樹脂（ｂ）、アルカリ金属水酸化物（ｃ）、及び分散助剤（ｄ）を含有するインクジェットインク記録用着色混練物であって、前記スチレン系樹脂（ｂ）が（ｉ）全モノマー成分に対して６０質量％以上のスチレン系モノマーと（ｉｉ）ラジカル重合性の二重結合を有する不飽和脂肪族カルボン酸を含有するモノマーを共重合させた樹脂であり、且つ前記スチレン系樹脂（ｂ）の重量平均分子量が７，５００〜４０，０００の範囲内であることを特徴とするインクジェットインク記録用着色混練物を提供するものである。
【００１３】
【発明の実施の形態】
本発明のインクジェットインク記録用着色混練物について、具体的に説明する。尚、以下の説明においては、「インクジェットインク用水性顔料分散液」を「水性顔料分散液」、「インクジェット記録用水性インク組成物」を「インク組成物」、インクジェットインク用水性顔料分散液を製造するための「インクジェットインク記録用着色混練物」を「着色混練物」と略記する。
【００１４】
本発明において用いられるキナクリドン系顔料（ａ）としては、公知慣用のものがいずれも使用でき、具体例としては、Ｃ．Ｉ．ピグメントレッド１２２等のジメチルキナクリドン系顔料、Ｃ．Ｉ．ピグメントレッド２０２、Ｃ．Ｉ．ピグメントレッドレッド２０９等のジクロロキナクリドン系顔料、Ｃ．Ｉ．ピグメントバイオレット１９等の無置換キナクリドン、及びこれらの顔料から選ばれる少なくとも２種以上の顔料の混合物若しくは固溶体を挙げることができる。顔料は粉末状、顆粒状或いは塊状の乾燥顔料でも良く、ウエットケーキやスラリーでも良い。上記キナクリドン系顔料（ａ）の中では、Ｃ．Ｉ．ピグメントレッド１２２が好まし。
【００１５】
本発明で使用するスチレン系樹脂（ｂ）は、（ｉ）全モノマー成分に対して６０質量％以上のスチレン系モノマーと（ｉｉ）ラジカル重合性の二重結合を有する不飽和脂肪族カルボン酸を含有するモノマーを共重合させた樹脂であり、且つスチレン系樹脂（ｂ）の重量平均分子量が７，５００〜４０，０００の範囲内の樹脂である。
【００１６】
スチレン系モノマーとしては公知の化合物を用いることができる。例えば、スチレン、α−メチルスチレン、β−メチルスチレン、２，４−ジメチルスチレン、α−エチルスチレン、α−ブチルスチレン、α−ヘキシルスチレンの如きアルキルスチレン、４−クロロスチレン、３−クロロスチレン、３−ブロモスチレンの如きハロゲン化スチレン、更に３−ニトロスチレン、４−メトキシスチレン、ビニルトルエン等がある。
【００１７】
スチレン系樹脂（ｂ）の原料であるスチレン系モノマーの使用比率は６０〜９０質量％であることがより好ましく、中でも７０〜９０質量％であることが特に好ましい。スチレン系モノマーの使用比率が６０質量％未満であると、キナクリドン系顔料（ａ）へのスチレン系樹脂（ｂ）の親和性が不充分となり、インクジェットインク用水性顔料分散液の分散安定性が低下する傾向がある。また該水性顔料分散液から得られるインクジェット記録用水性インク組成物の普通紙記録特性が劣化し、画像記録濃度が低下する傾向があり、更に耐水特性も低下する傾向がある。スチレン系モノマーの量が上記範囲であると、スチレン系樹脂（ｂ）の水性媒体に対する溶解性を良好にすることができ、インクジェットインク用水性顔料分散液における顔料の分散性や分散安定性を向上させることができる。更に、インクジェット記録用水性インク組成物として使用した場合の印字安定性が良好になる。
【００１８】
スチレン系モノマーと共重合させるラジカル重合性の二重結合を有する不飽和脂肪族カルボン酸としては、公知の化合物を使用することができる。例えば、アクリル酸、メタアクリル酸、α−エチルアクリル酸、クロトン酸、α−メチルクロトン酸、α−エチルクロトン酸、イソクロトン酸、マレイン酸、フマル酸、イタコン酸、シトラコン酸、メサコン酸、グルタコン酸、等が挙げられる。中でもアクリル酸、メタアクリル酸を使用するのが好ましく、両者を併用するのが特に好ましい。アクリル酸とメタクリル酸を併用することによって、樹脂合成時の共重合性が向上して、樹脂の均一性が良くなる。この結果、保存安定性が良好であり、且つより微粒子化された顔料分散液が得られる傾向がある。
【００１９】
本発明で使用するスチレン系樹脂（ｂ）のモノマーとしては、スチレン系モノマー、アクリル酸、及びメタクリル酸の３種のモノマーを使用するのが好ましく、それらの総含有比率が、全モノマー成分に対して９５質量％以上であることが、より分散性を高め、高Ｔｇとする上でも好ましい。
【００２０】
スチレン系樹脂（ｂ）には、スチレン系モノマー及びラジカル重合性の二重結合を有する不飽和脂肪族カルボン酸以外の公知のモノマーを使用できる。そのようなモノマーの例としては、メチルアクリレート、メチルメタクリレート、ｎ−プロピルアクリレート、イソプロピルアクリレート、ｎ−ブチルアクリレート、ｓｅｃ−ブチルアクリレート、ｔｅｒｔ−ブチルアクリレート、２−エチルブチルアクリレート、１，３−ジメチルブチルアクリレート、ヘキシルアクリレート、２−エチルヘキシルアクリレート、オクチルアクリレート、エチルメタアクリレート、ｎ−ブチルメタアクリレート、２−メチルブチルメタアクリレート、ペンチルメタアクリレート、ヘプチルメタアクリレート、ノニルメタアクリレート等のアクリル酸エステル類及びメタアクリル酸エステル類；３−エトキシプロピルアクリレート、３−エトキシブチルアクリレート、ジメチルアミノエチルアクリレート、２−ヒドロキシエチルアクリレート、２−ヒドロキシブチルアクリレート、エチル−α−（ヒドロキシメチル）アクリレート、ジメチルアミノエチルメタアクリレート、ヒドロキシエチルメタアクリレート、ヒドロキシプロピルメタアクリレートのようなアクリル酸エステル誘導体及びメタクリル酸エステル誘導体；フェニルアクリレート、ベンジルアクリレート、フェニルエチルアクリレート、フェニルエチルメタアクリレートのようなアクリル酸アリールエステル類及びアクリル酸アラルキルエステル類；ジエチレングリコール、トリエチレングリコール、ポリエチレングリコール、グリセリン、ビスフェノールＡのような多価アルコールのモノアクリル酸エステル類或いはモノメタアクリル酸エステル類；マレイン酸ジメチル、マレイン酸ジエチルのようなマレイン酸ジアルキルエステル、酢酸ビニル等を挙げることができる。これらのモノマーはその１種又は２種以上をモノマー成分として添加することができる。
【００２１】
スチレン系樹脂（ｂ）の製造方法としては、通常の重合方法を採ることが可能で、溶液重合、懸濁重合、塊状重合等、重合触媒の存在下に重合反応を行う方法が挙げられる。重合触媒としては、例えば、２，２´−アゾビス（２，４−ジメチルバレロニトリル）、２，２´−アゾビスイソブチロニトリル、１，１´−アゾビス（シクロヘキサン−１−カルボニトリル）、ベンゾイルパーオキサイド、ジブチルパーオキサイド、ブチルパーオキシベンゾエート等が挙げられ、その使用量はビニルモノマー成分の０．１〜１０．０質量％が好ましい。
【００２２】
本発明で使用するスチレン系樹脂（ｂ）の重量平均分子量は７，５００から４０，０００の範囲内にあることが好ましく、７，５００から３０，０００の範囲内にあることがより好ましい。中でも、１０，０００〜２５，０００の範囲内にあることが特に好ましい。重量平均分子量が７，５００未満であると、キナクリドン系顔料（ａ）の初期の分散小粒径化は容易であるが、インクジェットインク用水性顔料分散液の長期保存安定性が悪くなる傾向にあり、顔料の凝集などによる沈降が発生する場合がある。スチレン系樹脂（ｂ）の重量平均分子量が４０，０００を超えると、これを用いたインクジェットインク用水性顔料分散液から調製したインクジェット記録用水性インク組成物の粘度が高くなって、インクの吐出安定性が不安定になる傾向にある。
【００２３】
スチレン系樹脂（ｂ）のガラス転移点は９０℃以上であることが好ましく、９０〜１５０℃であることがより好ましく、中でも９５〜１２０℃であることが特に好ましい。ガラス転移点が９０℃以上であると、インク組成物の熱安定性が向上する。このため前記水性顔料分散液から作製されたインクジェット記録用水性インク組成物をサーマルジェット方式のインクジェット記録用に用いても、繰り返し加熱によって吐出不良を起こすような特性変化を生じず、好ましい。
尚、本発明で使用するスチレン系樹脂（ｂ）のガラス転移点は、ＤＳＣ（示差走査熱量測定法）測定により得られる値である。
【００２４】
また、本発明で使用するスチレン系樹脂（ｂ）は、水性媒体中で安定した顔料表面の被覆を形成することが好ましく、かつ塩基性化合物で酸基が中和されて安定した水分散性を有することが好ましい。このために酸価５０〜３００のものを使用することが好ましい。酸価が５０より小さいと、親水性が小さくなり、顔料の分散安定性が低下するおそれがある。一方、酸価が３００より大きいと、顔料の凝集が発生しやすくなり、またインク組成物を用いた印字品の耐水性が低下するおそれがある。酸価の値としては、６０〜２５０がより好ましく、７０〜２００であることが更に好ましい。
【００２５】
本発明で使用するスチレン系樹脂（ｂ）はランダム共重合体でも良いが、グラフト共重合体であっても良い。グラフト共重合体としてはポリスチレン或いはスチレンと共重合可能な非イオン性モノマーとスチレンとの共重合体が幹又は枝となり、アクリル酸、メタクリル酸とスチレンを含む他のモノマーとの共重合体を枝又は幹とするグラフト共重合体をその一例として示すことができる。スチレン系樹脂（ｂ）は、このグラフト共重合体とランダム共重合体の混合物であっても良い。
【００２６】
本発明において使用するアルカリ金属水酸化物（ｃ）としては、例えば水酸化ナトリウム、水酸化カリウム、水酸化リチウム等が使用できるが、特に、水酸化カリウムを使用することが好ましい。また、アルカリ金属水酸化物（ｃ）の添加量は、スチレン系樹脂（ｂ）が有する全カルボキシル基を中和するために必要な量の０．８〜１．２倍に相当する量であることが好ましい。
【００２７】
本発明で使用する分散助剤（ｄ）としては公知の化合物を使用することができる。例えば、顔料骨格にジアルキルアミノメチル基、アリールアミドメチル基、スルホン酸アミド基、スルホン酸基及びその塩、フタルイミド基等を導入したいわゆる顔料誘導体が挙げられる。
【００２８】
上記の中でも本発明で使用する分散助剤（ｄ）としては、下記式Ｉで表される化合物（ｅ）であることが好ましい。
【００２９】
【式１】
2005048006.tif 000002
2005048006.tif 000003
｛式中、Ｒ１〜Ｒ１０は各々独立的に水素原子、フッ素原子、塩素原子、臭素原子、ヨウ素原子、メチル基若しくは炭素数２〜８個のアルキル基、又は式ＩＩ
【００３０】
【式２】
2005048006.tif 000004
2005048006.tif 000005
（式中、Ｒ１１はメチレン基又は炭素数２〜８個のアルキレン基若しくはアルケニレン基、Ｒ１２〜Ｒ１５は各々独立的に水素原子、フッ素原子、塩素原子、臭素原子、ヨウ素原子、メチル基若しくは炭素数２〜８個のアルキル基、又はフェニル基を表す。）で表される基であり、Ｒ１〜Ｒ１０の少なくとも一つは前記式ＩＩで表される基である。｝
式Ｉで表される化合物（ｅ）の中で好ましい化合物の具体例としては、下記式ＩＩＩで表される基を有する下記式ＩＶで表される化合物である。
【００３１】
【式２】
2005048006.tif 000006
2005048006.tif 000007
【００３２】
【式２】
2005048006.tif 000008
2005048006.tif 000009
（式中、ｍ及びｎはそれぞれ独立的に０、１、２又は３を表す。但し、ｍとｎが共に０となることはない。）
【００３３】
また、本発明で使用する化合物（ｅ）としては、式ＩＶで表される化合物の中でも式ＩＩＩで表される基を１分子あたり１個或いは複数個有する化合物であることが好ましく、１分子あたり平均１〜２個有する化合物であることが好ましい。特に、１分子あたり平均１〜１．５個有する化合物であることが特に好ましい。式ＩＩＩで表される基が１分子あたり平均１個未満であると分散安定性に対する効果が現れにくく、１分子あたり平均２個を越えると、滲みなど、インクジェット記録用水性インク組成物としての特性を低下させる可能性がある。
【００３４】
式Ｉで表される化合物（ｅ）が、例えば、上記式ＩＩＩで表される基を有する化合物である場合は、無置換キナクリドン、ジメチルキナクリドン、ジクロロキナクリドン等とフタルイミド及びホルムアルデヒド或いはパラホルムアルデヒドとを濃硫酸中で反応させることにより合成することができる。
【００３５】
本発明では分散助剤（ｄ）として、キナクリドンスルホン酸系化合物（ｆ）を使用することも好ましい。キナクリドンスルホン酸系化合物（ｆ）としては、公知慣用のものが使用できる。例えば無置換キナクリドン、ジメチルキナクリドン、ジクロロキナクリドン等を公知の方法により濃硫酸等と反応させることで合成できるキナクリドンスルホン酸類、及びそのナトリウム、アルミニウム、カルシウム等の金属塩類、ならびにそのアンモニウム、オクタデシルアンモニウム、ジドデシルアンモニウム、ジメチルオクタデシルアンモニウム、ジメチルジオクタデシルアンモニウム、ベンジルジメチルオクタデシルアンモニウム等のアンモニウム塩類が挙げられる。これらの中でも、アルカリ金属塩であることが好ましい。より具体的には、本発明で使用するキナクリドンスルホン酸系化合物（ｆ）としては、３，１０−ジクロロキナクリドンスルホン酸ナトリウム塩が好ましい。
【００３６】
本発明で使用する分散助剤（ｄ）としては、式Ｉで表される化合物（ｅ）とキナクリドンスルホン酸系化合物（ｆ）を使用することが好ましい。
【００３７】
本発明においては、キナクリドン系顔料（ａ）１００質量部に対する式Ｉで表される化合物（ｅ）とキナクリドンスルホン酸系化合物（ｆ）の使用量は、それぞれ２質量部以上であって、且つ式Ｉで表される化合物（ｅ）とキナクリドンスルホン酸系化合物（ｆ）の総量は４〜２０質量部であり、４〜１５質量部であることがより好ましい。使用量が上記の範囲であると分散液及びインク組成物の保存安定性が良好である。また、特にサーマルジェット方式のプリンターで印字した際のインク吐出状態が良好である。
【００３８】
本発明のインクジェットインク記録用着色混練物において、キナクリドン系顔料（ａ）と式Ｉで表される化合物（ｅ）とキナクリドンスルホン酸系化合物（ｆ）との合計１００質量部に対するスチレン系樹脂（ｂ）の使用量は１０〜５０質量部であることが好ましく、１０〜４０質量部であることがより好ましい。スチレン系樹脂（ｂ）の使用量が１０質量部未満であると、インクジェットインク用水性顔料分散液の分散安定性が低下するとともにインクジェットインク用水性顔料分散液を用いてインクジェット記録用水性インク組成物を調製したとき、耐摩擦性が低下する傾向にあり、５０質量部を超えた場合は、インクジェット記録用水性インク組成物の粘度が高くなりすぎる傾向がある。
【００３９】
本発明では、湿潤剤（ｇ）として公知慣用のものが使用できる。そのような湿潤剤（ｇ）としては、例えばグリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，５−ペンタンジオール、１，６−ヘキサンジオール、１，２，６−ヘキサントリオール、トリメチロールプロパン、ペンタエリスリトール等のポリオール類、２−ピロリドン、Ｎ−メチル−２−ピロリドン、ε−カプロラクタム等のラクタム類、１，３−ジメチルイミダゾリジノン等が挙げられる。
【００４０】
本発明のインクジェットインク記録用着色混練物において、分散助剤（ｄ）として式Ｉの化合物（ｅ）とキナクリドンスルホン酸系化合物（ｆ）を使用する場合、下記の方法によりインクジェットインク記録用着色混練物を製造するのが好ましい。その方法とは、前記スチレン系樹脂（ｂ）を前記キナクリドン系顔料（ａ）、前記アルカリ金属水酸化物（ｃ）の水溶液又は有機溶剤溶液、前記式Ｉで表される化合物（ｅ）、及び前記キナクリドンスルホン酸系化合物（ｆ）と共に混練するインクジェットインク記録用着色混練物の製造方法である。
【００４１】
上記の製造方法において、アルカリ金属水酸化物（ｃ）の添加量は、スチレン系樹脂（ｂ）が有する全カルボキシル基を中和するために必要な量の０．８〜１．２倍に相当する量であることが好ましい。また、スチレン系樹脂（ｂ）をキナクリドン系顔料（ａ）、アルカリ金属水酸化物（ｃ）、式Ｉで表される化合物（ｅ）、及びキナクリドンスルホン酸系化合物（ｆ）と共に混練する場合、高剪断力下で混練することが好ましい。高剪断力下で混練することにより、キナクリドン系顔料（ａ）が微粉砕され、更にその粒子表面にスチレン系樹脂（ｂ）の吸着が進行し、均一なインクジェットインク記録用着色混練物が得られる。
【００４２】
アルカリ金属水酸化物（ｃ）は、アルカリ金属水酸化物（ｃ）の水溶液、又は有機溶剤溶液として添加する。この場合、アルカリ金属水酸化物（ｃ）の水溶液又は有機溶剤溶液の濃度は、２０質量％〜５０質量％であることが好ましい。また、アルカリ金属水酸化物（ｃ）を溶解する有機溶剤としては、メタノール、エタノール、イソプロパノール、等のアルコール系溶剤を用いることが好ましい。中でも、本発明では、アルカリ金属水酸化物（ｃ）の水溶液を用いることが好ましい。
【００４３】
混練する際のインクジェットインク記録用着色混練物中の固形分濃度は５０〜８０質量％であることが好ましい。固形分濃度が５０質量％以下であると充分な剪断力をかけることができず、キナクリドン系顔料（ａ）の粉砕が不充分となると同時に、均一なインクジェットインク記録用着色混練物が得られない。また固形分濃度が８０質量％を超えると、たとえ加温して樹脂を充分に軟化させたとしても混練が困難になる。また、混練終了後に混練物を水性媒体中に分散させることが困難となるおそれがある。
【００４４】
混練時には湿潤剤（ｇ）を添加することが好ましい。その際の湿潤剤（ｇ）の添加量は、キナクリドン系顔料（ａ）１００質量部に対して、４０〜８０質量部の範囲内である。湿潤剤を含有させることにより、固形分比を混練装置に適した値に調整することが容易になるとともに、前記顔料表面が湿潤剤によって濡れやすいため、湿潤剤がスチレン系樹脂（ｂ）に置き換わることで顔料表面の被覆が速やかに進行する。
【００４５】
湿潤剤（ｇ）の量が８０質量部より多いと、固形分濃度が低下するため充分な剪断力を負荷することができない。また４０質量部より少ないと、固形物同士を融合状態とすることが困難となり、やはり充分な剪断力を負荷することができず、キナクリドン系顔料（ａ）を充分に粉砕し且つスチレン系樹脂（ｂ）をその表面に吸着させることが困難となり、均一なインクジェットインク記録用着色混練物が得られない。
【００４６】
インクジェットインク記録用着色混練物を製造する際には、二本ロール等の撹拌槽を有しない開放型の混練機を用いるよりは、撹拌槽を有する混練機を用いることが好ましい。この様な混練機を使用すると、混練後のインクジェットインク記録用着色混練物を水性媒体で直接希釈してインクジェットインク用水性顔料分散液を製造することも可能である。撹拌槽を有する混練機の具体例としてはプラネタリーミキサーが好ましい。プラネタリーミキサーは二本ロール等と比較すると、広い範囲の粘度領域で混練処理が可能であり、更に水性媒体の添加及び減圧溜去も可能であるため、混練時の粘度及び負荷剪断力の調整が容易である。
【００４７】
混練後のインクジェットインク記録用着色混練物を水性媒体で希釈して得たインクジェットインク用水性顔料分散液は、更に分散機により分散処理することが好ましい。分散処理を行うことによって、インクジェットインク用水性顔料分散液中の粗大分散粒子が更に粉砕され、より分散粒子の粒径が小さくなることによって、インクジェット記録用水性インク組成物の吐出安定性、印字濃度などのインクジェット特性がより改善されるためである。
【００４８】
分散処理を行う際の分散機としては、公知慣用の機器が使用でき、例えば、超音波ホモジナイザー、高圧ホモジナイザー、ペイントシェーカー、ボールミル、ロールミル、サンドミル、サンドグラインダー、ダイノーミル、ディスパーマット、ナノミル、ＳＣミル、ナノマイザー等を挙げることができ、これらのうちの１つを単独で用いても良く、２種類以上装置を組み合わせて用いても良い。
【００４９】
インクジェットインク記録用着色混練物を希釈する際の水性媒体はインクジェットインク用水性顔料分散液の乾燥防止、及び分散処理実施時の粘度調整の必要性から湿潤剤（ｇ）を含んでいても良く、その量はインクジェットインク記録用着色混練物中の湿潤剤（ｇ）と合わせて、インクジェットインク用水性顔料分散液中に３〜５０質量％であることが好ましく、５〜４０質量％であることがより好ましい。この下限未満では、乾燥防止効果が不充分となる傾向にあり、上記上限を超えると分散液の分散安定性が低下する傾向にある。インクジェットインク記録用着色混練物の製造時と、これを希釈する際の水性媒体に使用される湿潤剤（ｇ）は、同一でも良く、異なっていても良い。
【００５０】
本発明のインクジェットインク記録用着色混練物を使用したインクジェット記録用水性インク組成物は、常法により調製することができる。インクジェット記録用水性インク組成物を調製する場合は、粗大粒子が、ノズル詰まり、その他の画像特性を劣化させる原因になるため、インク調製後に、遠心分離、或いは濾過処理等により粗大粒子を除去しても良い。
【００５１】
インクジェット記録用水性インク組成物を調製する場合、インクの乾燥防止を目的として、先に例示した湿潤剤（ｇ）を同様に添加することができる。乾燥防止を目的とする湿潤剤（ｇ）のインク中の含有量は３〜５０質量％であることが好ましい。また、インクジェット記録用水性インク組成物を調製する場合、被記録媒体への浸透性改良や記録媒体上でのドット径調整を目的として浸透剤を添加することができる。
【００５２】
浸透剤としては、例えばエタノール、イソプロピルアルコール等の低級アルコール、エチレングリコールヘキシルエーテルやジエチレングリコールブチルエーテル等のアルキルアルコールのエチレンオキシド付加物やプロピレングリコールプロピルエーテル等のアルキルアルコールのプロピレンオキシド付加物等が挙げられる。インク中の浸透剤の含有量は０．０１〜１０質量％であることが好ましい。
【００５３】
インクジェット記録用水性インク組成物を調製する場合、表面張力等のインク特性を調整するために、界面活性剤を添加することができる。このために添加することのできる界面活性剤は特に限定されるものではなく、各種のアニオン性界面活性剤、ノニオン性界面活性剤、カチオン性界面活性剤、両性界面活性剤などが挙げられ、これらの中では、アニオン性界面活性剤、ノニオン性界面活性剤が好ましい。
【００５４】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩などを挙げることができる。
【００５５】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー、等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【００５６】
その他の界面活性剤として、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。これらの界面活性剤は、単独で用いることもでき、また、２種類以上を混合して用いることもできる。また、界面活性剤の溶解安定性等を考慮すると、そのＨＬＢは、７〜２０の範囲であることが好ましい。
【００５７】
界面活性剤を添加する場合は、その添加量はインクの全質量に対し、０．００１〜１質量％の範囲が好ましく、０．００１〜０．５質量％であることがより好ましく、０．０１〜０．２質量％の範囲であることが更に好ましい。界面活性剤の添加量が０．００１質量％未満の場合は、界面活性剤添加の効果が得られない傾向にあり、１質量％を超えて用いると、画像が滲むなどの問題を生じやすくなる。
【００５８】
本発明のインクジェットインク用水性顔料分散液を用いてインクジェット記録用水性インク組成物を調製する場合は、必要に応じて防腐剤、粘度調整剤、ｐＨ調整剤、キレート化剤、可塑剤、酸化防止剤、紫外線吸収剤等をも添加することができる。
【００５９】
インクジェットインク用水性顔料分散液に占める、キナクリドン系顔料（ａ）の量は５〜２５質量％であることが好ましく、５〜２０質量％であることがより好ましい。キナクリドン系顔料（ａ）の量が５質量％より少ない場合は、インクジェットインク用水性顔料分散液から調製したインクジェット記録用水性インク組成物の着色が不充分であり、充分な画像濃度が得られない傾向にある。また、逆に２５質量％よりも多い場合は、インクジェットインク用水性顔料分散液において顔料の分散安定性が低下する傾向がある。インクジェットインク用水性顔料分散液から調製するインクジェット記録用水性インク組成物に占める、キナクリドン系顔料（ａ）の量は、充分な画像濃度を得る必要性と、インク中での分散粒子の分散安定性を確保するために、２〜１０質量％であることが好ましい。
【００６０】
このインクジェット記録用水性インク組成物は、インクジェット記録用のインクとして好適に用いることができる。適用するインクジェットの方式は特に限定するものではないが、連続噴射型（荷電制御型、スプレー型など）、ドロップオンデマンド型（ピエゾ方式、サーマル方式、静電吸引方式など）などの公知のものを例示することができる。中でも、サーマルインクジェット記録方式のプリンターに使用することが好ましい。
【００６１】
【実施例】
以下、本発明を実施例を示して詳しく説明する。
尚、特に断りがない限り「部」は「質量部」、「％」は「質量％」である。
また、本実施例において用いた樹脂Ａは以下のとおりのものである。
樹脂Ａ：モノマー組成比において、スチレン／アクリル酸／メタクリル酸＝７７／１０／１３（質量比）であり、重量平均分子量１１０００、酸価１５２ｍｇＫＯＨ／ｇ、ガラス転移点１１８℃である樹脂。
樹脂Ｂ：モノマー組成比においてスチレン／メタクリル酸＝７７／２３（質量比）であり、重量平均分子量１０７００、酸価１４６ｍｇＫＯＨ／ｇ、ガラス転移点１２６℃である樹脂。
樹脂Ｃ：モノマー組成比において、スチレン／アクリル酸／メタクリル酸＝７７／１０／１３（質量比）であり、重量平均分子量５０００、酸価１５０ｍｇＫＯＨ／ｇ、ガラス転移点１０５℃である樹脂。
樹脂Ｄ：モノマー組成比において、スチレン／アクリル酸／メタクリル酸＝７７／１０／１３（質量比）であり、重量平均分子量４５０００、酸価１５３ｍｇＫＯＨ／ｇ、ガラス転移点１２８℃である樹脂。
樹脂Ｅ：モノマー組成比において、スチレン／メタクリル酸メチル／アクリル酸／メタクリル酸＝５０／２２／１０／１３（質量比）であり、重量平均分子量１２０００、酸価１４９ｍｇＫＯＨ／ｇ、ガラス転移点１１８℃である樹脂。
【００６２】
ここで重量平均分子量とはＧＰＣ（ゲル浸透クロマトグラフィー）法で測定される値であり、標準物質として使用するポリスチレンの分子量に換算した値である。
尚、測定は以下の装置及び条件により実施した。
送液ポンプ：ＬＣ−９Ａ
システムコントローラー：ＳＣＬ−６Ｂ
オートインジェクター：ＳＩＬ−６Ｂ
検出器：ＲＩＤ−６Ａ
以上島津製作所社製。
データ処理ソフト：Ｓｉｃ４８０ＩＩデータステーション（システムインスツルメンツ社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業社製）
溶出溶媒：ＴＨＦ
溶出流量：２ｍｌ／ｍｉｎ
カラム温度：３５℃
【００６３】
（実施例１）
・混練条件
下記組成の混合物を、容量５０ＬのプラネタリーミキサーＰＬＭ−Ｖ−５０Ｖ（株式会社井上製作所製）に仕込み、ジャケットを加温し、内容物温度が６０℃になるまで低速（自転回転数：２１回転／分，公転回転数：１４回転／分）で混練を行い、内容物温度が６０℃に達した後、高速（自転回転数：３５回転／分，公転回転数：２４回転／分）に切り替え、混練を継続した。
樹脂Ａ                                              ７５０ｇ
キナクリドン系顔料                                ４２５０ｇ
（ファストゲンスーパーマゼンタＲＴＳ、大日本インキ化学工業（株）製）
式ＩＶの化合物                                        ２５０ｇ
（１分子あたりの平均フタルイミドメチル基数１．４）
３，１０−ジクロロキナクリドンスルホン酸アルミニウム塩（平均スルホン
基
数１．３）の固形分濃度２８．７％の含水ケーキ      １７４２ｇ
ジエチレングリコール                              ２０００ｇ
３４質量％水酸化カリウム水溶液                      ３３５ｇ
【００６４】
高速への切り替え時のプラネタリーミキサー電流値は５Ａであった。その後、混練を継続し、プラネタリーミキサーの最大電流値が１５Ａを示した。最大電流値を示してから３時間、混練を継続した後、プラネタリーミキサーの電流値は１２Ａであった。この様にして得た撹拌槽内の混練物に、６０℃に加温したイオン交換水を２００ｇ加えて混練を継続し、均一に混合されたことを確認して、更に３０分経過後２００ｇの６０℃に加温したイオン交換水を加え、同様に均一になるまで混合し、混練を継続した。
【００６５】
最大電流値を観測してから４時間経過した時点まで混練を継続し着色混練物を得た。得られた着色混練物にプラネタリーミキサーによる撹拌を継続しながら、２時間で総量５６００ｇの６０℃に加温したイオン交換水を加えた。イオン交換水の添加が終了した後、プラネタリーミキサーから水希釈後の着色混練物を取り出した。水希釈後の着色混練物の固形分濃度は４０．６質量％であった。更に、水希釈後の着色混練物１２ｋｇに、ジエチレングリコール２．４９ｋｇ、イオン交換水９．８８ｋｇを分散撹拌機で撹拌しながら少量ずつ添加し、水性顔料分散液前駆体を得た。この水性顔料分散液前駆体１８ｋｇを、ビーズミル（浅田鉄工製ナノミルＮＭ−Ｇ２Ｌ）にて下記条件で分散処理を実施し、水性顔料分散液Ａ−１を得た。
【００６６】
・分散条件
分散機              ナノミルＮＭ−Ｇ２Ｌ（浅田鉄工製）
ビーズφ            ０．３ｍｍジルコニアビーズ
ビーズ充填量        ８５％
冷却水温度          １０℃
回転数              ２６６０回転／分
（ディスク周速：１２．５ｍ／ｓｅｃ）
送液量              ２００ｇ／１０秒
尚、分散は上記条件で、１時間循環しながら分散処理を行った。水性顔料分散液Ａ−１のキナクリドン系顔料濃度は１４．５質量％であった。
【００６７】
（実施例２）
実施例１と同様な混練条件下で下記組成の混合物を混練した。
樹脂Ａ                                              ７５０ｇ
キナクリドン系顔料                                ４２５０ｇ
（ファストゲンスーパーマゼンタＲＴＳ、大日本インキ化学工業（株）製）
式ＩＶの化合物                                        ２５０ｇ
（１分子あたりの平均フタルイミドメチル基数１．４）
３，１０−ジクロロキナクリドンスルホン酸ナトリウム塩（平均スルホン基
数１．３）の固形分濃度２８．６％の含水ケーキ      １７４６ｇ
ジエチレングリコール                              ２０００ｇ
３４質量％水酸化カリウム水溶液                      ３３５ｇ
【００６８】
高速への切り替え時のプラネタリーミキサー電流値は５Ａであった。その後、混練を継続し、プラネタリーミキサーの最大電流値が１５Ａを示した。最大電流値を示してから３時間、混練を継続した後、プラネタリーミキサーの電流値は１２Ａであった。この様にして得た撹拌槽内の混練物に、ジエチレングリコールを２００ｇ加えて混練を１時間継続した。最大電流値を観測してから４時間経過した時点まで混練を継続し着色混練物を得た。得られた着色混練物にプラネタリーミキサーによる撹拌を継続しながら、２時間で総量６０００ｇの６０℃に加温したイオン交換水を加えた。
イオン交換水の添加が終了した後、プラネタリーミキサーから水希釈後の着色混練物を取り出した。水希釈後の着色混練物の固形分濃度は４２．０質量％であった。更に、水希釈後の着色混練物１２ｋｇに、ジエチレングリコール２．４１ｋｇ、イオン交換水１０．８２ｋｇを分散撹拌機で撹拌しながら少量ずつ添加し、水性顔料分散液前駆体を得た。
【００６９】
この水性顔料分散液前駆体１８ｋｇを用いて、送液量を１９０ｇ／１０秒とする以外は、実施例１の分散条件（１）と同様な条件で分散処理を実施し水性顔料分散液Ｂ−１を得た。水性顔料分散液Ｂ−１のキナクリドン系顔料濃度は１４．５質量％であった。
【００７０】
（実施例３）
実施例１と同様な混練条件下で下記組成の混合物を混練した。
樹脂Ａ                                              ７５０ｇ
キナクリドン系顔料                                ４５００ｇ
（ファストゲンスーパーマゼンタＲＴＳ、大日本インキ化学工業（株）製）
式ＩＶの化合物                                        １２５ｇ
（１分子あたりの平均フタルイミドメチル基数１．４）
３，１０−ジクロロキナクリドンスルホン酸ナトリウム塩（平均スルホン基
数１．３）の固形分濃度３０．５％の含水ケーキ      １２３０ｇ
ジエチレングリコール                              ２０００ｇ
３４質量％水酸化カリウム水溶液                      ３３５ｇ
【００７１】
高速への切り替え時のプラネタリーミキサー電流値は５Ａであった。その後、混練を継続し、プラネタリーミキサーの最大電流値が１５Ａを示した。最大電流値を示してから２時間、混練を継続した後、プラネタリーミキサーの電流値は１０Ａであった。この様にして得た撹拌槽内の混練物に、ジエチレングリコールを２００ｇ加えて混練を２時間継続した。最大電流値を観測してから４時間経過した時点まで混練を継続し着色混練物を得た。得られた着色混練物にプラネタリーミキサーによる撹拌を継続しながら、２時間で総量７０００ｇの６０℃に加温したイオン交換水を加えた。イオン交換水の添加が終了した後、プラネタリーミキサーから水希釈後の着色混練物を取り出した。水希釈後の着色混練物の固形分濃度は３８．１質量％であった。更に、水希釈後の着色混練物１２ｋｇに、ジエチレングリコール２．１８ｋｇ、イオン交換水８．６６ｋｇを分散撹拌機で撹拌しながら少量ずつ添加し、水性顔料分散液前駆体を得た。
【００７２】
この水性顔料分散液前駆体１８ｋｇを用いて、送液量を１９５ｇ／１０秒とする以外は、実施例１の分散条件（１）と同様な条件で分散処理を実施し水性顔料分散液Ｃ−１を得た。水性顔料分散液Ｃ−１のキナクリドン系顔料濃度は１５．３質量％であった。
【００７３】
（実施例４）
実施例１と同様な混練条件下で下記組成の混合物を混練した。
樹脂Ｂ                                              ７５０ｇ
キナクリドン系顔料                                ４２５０ｇ
（ファストゲンスーパーマゼンタＲＴＳ、大日本インキ化学工業（株）製）
式ＩＶの化合物                                        ２５０ｇ
（１分子あたりの平均フタルイミドメチル基数１．４）
３，１０−ジクロロキナクリドンスルホン酸ナトリウム塩（平均スルホン基
数１．３）の固形分濃度２８．６％の含水ケーキ      １７４６ｇ
ジエチレングリコール                              ２０００ｇ
３４質量％水酸化カリウム水溶液                      ３２２ｇ
【００７４】
高速への切り替え時のプラネタリーミキサー電流値は５Ａであった。その後、混練を継続し、プラネタリーミキサーの最大電流値が１５Ａを示した。最大電流値を示してから３時間、混練を継続した後、プラネタリーミキサーの電流値は１２Ａであった。この様にして得た撹拌槽内の混練物に、ジエチレングリコールを２００ｇ加えて混練を１時間継続した。最大電流値を観測してから４時間経過した時点まで混練を継続し着色混練物を得た。得られた着色混練物にプラネタリーミキサーによる撹拌を継続しながら、２時間で総量６０００ｇの６０℃に加温したイオン交換水を加えた。イオン交換水の添加が終了した後、プラネタリーミキサーから水希釈後の着色混練物を取り出した。水希釈後の着色混練物の固形分濃度は４１．２質量％であった。更に、水希釈後の着色混練物１２ｋｇに、ジエチレングリコール２．３６ｋｇ、イオン交換水１０．３３ｋｇを分散撹拌機で撹拌しながら少量ずつ添加し、水性顔料分散液前駆体を得た。
【００７５】
この水性顔料分散液前駆体１８ｋｇを用いて、実施例１の分散条件（１）と同様な条件で分散処理を実施し水性顔料分散液Ｄ−１を得た。水性顔料分散液Ｄ−１のキナクリドン系顔料濃度は１４．５質量％であった。
【００７６】
（比較例１）
実施例１と同様な混練条件下で下記組成の混合物を混練した。
樹脂Ａ                                            １０００ｇ
キナクリドン系顔料                                ５０００ｇ
（ファストゲンスーパーマゼンタＲＴＳ、大日本インキ化学工業（株）製）
ジエチレングリコール                              ３２００ｇ
３４質量％水酸化カリウム水溶液                      ４４７ｇ
【００７７】
高速への切り替え時のプラネタリーミキサー電流値は５Ａであった。その後、混練を継続し、プラネタリーミキサーの最大電流値が１０Ａを示した。最大電流値を示してから２時間、混練を継続した後、プラネタリーミキサーの電流値は８Ａであった。この様にして得た撹拌槽内の混練物に、６０℃に加温したイオン交換水を２００ｇ徐々に加えて混練を継続した。最大電流値を観測してから４時間経過した時点まで混練を継続し着色混練物を得た。得られた着色混練物にプラネタリーミキサーによる撹拌を継続しながら、２時間で総量６０００ｇの６０℃に加温したイオン交換水を加えた。この生成物の固形分濃度は４０．４質量％であった。イオン交換水の添加が終了した後、プラネタリーミキサーから水希釈後の着色混練物を取り出した。更に、水希釈後の着色混練物１２ｋｇに、ジエチレングリコール１．４２ｋｇ、イオン交換水１１．２５ｋｇを分散撹拌機で撹拌しながら少量ずつ添加し、水性顔料分散液前駆体を得た。
【００７８】
この水性顔料分散液前駆体１８ｋｇを用いて、実施例１の分散条件（１）と同様な条件で分散処理を実施し水性顔料分散液Ｅ−１を得た。水性顔料分散液Ｅ−１のキナクリドン系顔料濃度は１６．０質量％であった。
【００７９】
（比較例２）
実施例１と同様な混練条件下で下記組成の混合物を混練した。
樹脂Ａ                                              ７５０ｇ
キナクリドン系顔料                                ４２５０ｇ
（ファストゲンスーパーマゼンタＲＴＳ、大日本インキ化学工業（株）製）
式ＩＶの化合物                                        ７５０ｇ
（１分子あたりの平均フタルイミドメチル基数１．４）
ジエチレングリコール                              ２６００ｇ
３４質量％水酸化カリウム水溶液                      ３３５ｇ
【００８０】
高速への切り替え時のプラネタリーミキサー電流値は５Ａであった。その後、混練を継続し、プラネタリーミキサーの最大電流値が１５Ａを示した。最大電流値を示してから４時間、混練を継続した後、プラネタリーミキサーの電流値は１０Ａであった。最大電流値を観測してから４時間経過した時点まで混練を継続し着色混練物を得た。得られた着色混練物にプラネタリーミキサーによる撹拌を継続しながら、２時間で総量６０００ｇの６０℃に加温したイオン交換水を加えた。イオン交換水の添加が終了した後、プラネタリーミキサーから水希釈後の着色混練物を取り出した。水希釈後の着色混練物の固形分濃度は４２．５質量％であった。更に、水希釈後の着色混練物１２ｋｇに、ジエチレングリコール２．０９ｋｇ、イオン交換水１１．４１ｋｇを分散撹拌機で撹拌しながら少量ずつ添加し、水性顔料分散液前駆体を得た。
【００８１】
この水性顔料分散液前駆体１８ｋｇを用いて、実施例１の分散条件（１）と同様な条件で分散処理を実施し水性顔料分散液Ｆ−１を得た。水性顔料分散液Ｆ−１のキナクリドン系顔料濃度は１４．５質量％であった。
【００８２】
（比較例３）
実施例１と同様な混練条件下で下記組成の混合物を混練した。
樹脂Ｃ                                              ７５０ｇ
キナクリドン系顔料                                ４５００ｇ
（ファストゲンスーパーマゼンタＲＴＳ、大日本インキ化学工業（株）製）
式ＩＶの化合物                                        １２５ｇ
（１分子あたりの平均フタルイミドメチル基数１．４）
３，１０−ジクロロキナクリドンスルホン酸ナトリウム塩（平均スルホン基
数１．３）の固形分濃度３０．５％の含水ケーキ      １２３０ｇ
ジエチレングリコール                              ２２００ｇ
３４質量％水酸化カリウム水溶液                      ３３１ｇ
【００８３】
高速への切り替え時のプラネタリーミキサー電流値は５Ａであった。その後、混練を継続し、プラネタリーミキサーの最大電流値が１２Ａを示した。最大電流値を示してから２時間、混練を継続した後、プラネタリーミキサーの電流値は１０Ａであった。この様にして得た撹拌槽内の混練物に、６０℃に加温したイオン交換水を２００ｇ加えて混練を２時間継続した。最大電流値を観測してから４時間経過した時点まで混練を継続し着色混練物を得た。得られた着色混練物にプラネタリーミキサーによる撹拌を継続しながら、２時間で総量６８００ｇの６０℃に加温したイオン交換水を加えた。イオン交換水の添加が終了した後、プラネタリーミキサーから水希釈後の着色混練物を取り出した。水希釈後の着色混練物の固形分濃度は３９．０質量％であった。更に、水希釈後の着色混練物１２ｋｇに、ジエチレングリコール２．２４ｋｇ、イオン交換水９．１７ｋｇを分散撹拌機で撹拌しながら少量ずつ添加し、水性顔料分散液前駆体を得た。
【００８４】
この水性顔料分散液前駆体１８ｋｇを用いて、実施例１の分散条件（１）と同様な条件で分散処理を実施し水性顔料分散液Ｇ−１を得た。水性顔料分散液Ｇ−１のキナクリドン系顔料濃度は１５．４質量％であった。
【００８５】
（比較例４）
実施例１と同様な混練条件下で下記組成の混合物を混練した。
樹脂Ｄ                                              ７５０ｇ
キナクリドン系顔料                                ４５００ｇ
（ファストゲンスーパーマゼンタＲＴＳ、大日本インキ化学工業（株）製）
式ＩＶの化合物                                        １２５ｇ
（１分子あたりの平均フタルイミドメチル基数１．４）
３，１０−ジクロロキナクリドンスルホン酸ナトリウム塩（平均スルホン基
数１．３）の固形分濃度３０．５％の含水ケーキ      １２３０ｇ
ジエチレングリコール                              ２０００ｇ
３４質量％水酸化カリウム水溶液                      ３３８ｇ
【００８６】
高速への切り替え時のプラネタリーミキサー電流値は５Ａであった。その後、混練を継続し、プラネタリーミキサーの最大電流値が１５Ａを示した。最大電流値を示してから２時間、混練を継続した後、プラネタリーミキサーの電流値は１２Ａであった。この様にして得た撹拌槽内の混練物に、ジエチレングリコールを２００ｇ加えて混練を２時間継続した。最大電流値を観測してから４時間経過した時点まで混練を継続し着色混練物を得た。得られた着色混練物にプラネタリーミキサーによる撹拌を継続しながら、２時間で総量７０００ｇの６０℃に加温したイオン交換水を加えた。イオン交換水の添加が終了した後、プラネタリーミキサーから水希釈後の着色混練物を取り出した。水希釈後の着色混練物の固形分濃度は３８．２質量％であった。更に、水希釈後の着色混練物１２ｋｇに、ジエチレングリコール２．１９ｋｇ、イオン交換水８．７５ｋｇを分散撹拌機で撹拌しながら少量ずつ添加し、水性顔料分散液前駆体を得た。
【００８７】
この水性顔料分散液前駆体１８ｋｇを用いて、実施例１の分散条件（１）と同様な条件で分散処理を実施し水性顔料分散液Ｈ−１を得た。水性顔料分散液Ｈ−１のキナクリドン系顔料濃度は１５．３質量％であった。
【００８８】
（比較例５）
実施例１と同様な混練条件下で下記組成の混合物を混練した。
樹脂Ｅ                                              ７５０ｇ
キナクリドン系顔料                                ４５００ｇ
（ファストゲンスーパーマゼンタＲＴＳ、大日本インキ化学工業（株）製）
式ＩＶの化合物                                        １２５ｇ
（１分子あたりの平均フタルイミドメチル基数１．４）
３，１０−ジクロロキナクリドンスルホン酸ナトリウム塩（平均スルホン基
数１．３）の固形分濃度３０．５％の含水ケーキ      １２３０ｇ
ジエチレングリコール                              ２０００ｇ
３４質量％水酸化カリウム水溶液                      ３３１ｇ
【００８９】
高速への切り替え時のプラネタリーミキサー電流値は５Ａであった。その後、混練を継続し、プラネタリーミキサーの最大電流値が１５Ａを示した。最大電流値を示してから２時間、混練を継続した後、プラネタリーミキサーの電流値は１２Ａであった。この様にして得た撹拌槽内の混練物に、６０℃に加温したイオン交換水を２００ｇ加えて混練を２時間継続した。最大電流値を観測してから４時間経過した時点まで混練を継続し着色混練物を得た。得られた着色混練物にプラネタリーミキサーによる撹拌を継続しながら、２時間で総量６８００ｇの６０℃に加温したイオン交換水を加えた。イオン交換水の添加が終了した後、プラネタリーミキサーから水希釈後の着色混練物を取り出した。水希釈後の着色混練物の固形分濃度は３８．９質量％であった。更に、水希釈後の着色混練物１２ｋｇに、ジエチレングリコール２．３９ｋｇ、イオン交換水８．９４ｋｇを分散撹拌機で撹拌しながら少量ずつ添加し、水性顔料分散液前駆体を得た。
【００９０】
この水性顔料分散液前駆体１８ｋｇを用いて、送液量を１９５ｇ／１０秒とする以外は、実施例１の分散条件（１）と同様な条件で分散処理を実施し水性顔料分散液Ｉ−１を得た。水性顔料分散液Ｉ−１のキナクリドン系顔料濃度は１５．４質量％であった。
【００９１】
（水性顔料分散液の評価）
上述の様にして得られた実施例、比較例の水性顔料分散液について、マイクロトラックＵＰＡ粒度分析計（Ｌｅｅｄｓ＆Ｎｏｒｔｈｒｕｐ社製）でセル温度２５℃にて粒径測定を実施した。その際、粒径測定サンプルは、各サンプルともにイオン交換水でキナクリドン系顔料濃度を１２．５％に希釈して調製し、更にイオン交換水で５００倍に希釈した。結果を表１に示す。
【００９２】
（分散安定性の評価）
実施例、比較例の水性顔料分散液について、分散液の評価と同様に、それぞれ顔料濃度が１２．５％になるようにイオン交換水を加えて調整を行った。顔料濃度の調整を行った分散液について、スクリュー管等のガラス容器に密栓し、６０℃の恒温器で１週間の加熱試験を行い、加熱試験前後の粒径変化を観察することにより、分散安定性の評価を実施した。
結果を表１に示す。
【００９３】
【表１】
表１
2005048006.tif 000010
【００９４】
表１から明らかなように、本発明によって得られる水性顔料分散液は、初期の粒子径が小さく、且つ加熱試験後の粒径変化率が小さいことが分かる。つまり、本発明によって、顔料がより微粒子化された水性顔料分散液が得られると同時に、その水性顔料分散体は分散安定性に優れたものである。
【００９５】
（インク組成物の調製）
各実施例及び各比較例で得られた水性顔料分散液にイオン交換水を加えて、キナクリドン系顔料濃度１０質量％の水性顔料希釈液５０．０ｇを調製した。この水性顔料希釈液を用い下記配合にてキナクリドン顔料濃度５質量％のインク組成物を調製した。
水性顔料希釈液                                      ５０．０ｇ
２−ピロリジノン                                      ８．０ｇ
トリエチレングリコールモノブチルエーテル              ８．０ｇ
グリセリン                                            ３．０ｇ
サーフィノール４４０（エアープロダクツ社製）          ０．５ｇ
イオン交換水                                        ３０．５ｇ
【００９６】
（インク組成物の安定性試験）
得られたインク組成物について、スクリュー管等のガラス容器に密栓し、７０℃の恒温器で１週間の加熱試験を行い、加熱試験前後の粒径及び粘度変化を観察することにより、インク組成物の安定性の評価を実施した。結果を表２に示す。尚、粒径測定はインク組成物をイオン交換水で１００倍に希釈した以外は、水性顔料分散液の評価と同様に行った。また、粘度はＥ型粘度計（東京計器（株）社製ＶＩＳＣＯＭＥＴＥＲ  ＴＶ−２０）を用いて２５℃にて測定した
（インクジェット記録適性評価）
【００９７】
得られた加熱試験前のインク組成物をヒューレットパッカード社製ＤｅｓｋＪｅｔ９５７Ｃのブラックペンに搭載し、印字試験を実施した。具体的には、Ａ４の用紙にベタ印字と細線印字を行い、インクの吐出状態を観察した。結果を表２に示す。
【００９８】
【表２】
表２
2005048006.tif 000011
【００９９】
インクジェット記録適性評価について
◎：すべての印字サンプルにおいて、均一なベタ印字で細線部でも吐出不良がない
○：ベタ印字でやや均一性に欠けるが、細線部では吐出不良がない
△：ベタ印字で均一性が劣り、細線部では吐出不良はないが、印字位置ずれが見られる。
×：ベタ印字で吐出不良による印字ムラが見られ、細線部でも吐出不良による印字欠けが一部見られる。
××：吐出不良が多発する。
を表す。
【０１００】
表２から明らかなように、本発明によって得られるインク組成物は良好な保存安定性を示すと同時に、良好なインクジェット記録適性を有することが分かる。同様に、得られた加熱試験前のインク組成物をピエゾジェット方式のエプソン社製ＥＭ−９００Ｃのブラックペンに搭載し、印字試験を実施した。具体的には、Ａ４の用紙にベタ印字と細線印字を行い、インクの吐出状態を観察したが、実施例、比較例ともに特に問題は認められなかった。
【０１０１】
【発明の効果】
本発明のインクジェットインク記録用着色混練物は、インクジェットインク用水性顔料分散液の原料として優れている。該着色混練物から製造されるインクジェットインク用水性顔料分散液は、顔料の微分散化が達成されており、更に分散性及び分散安定性に優れ、高温で長期間放置しても粒径の増大が少ない。また、そのようなインクジェットインク用水性顔料分散液を使用したインクジェット記録用水性インク組成物は、粘度上昇も少なく印字安定性の優れた赤色ないしマゼンタ色のインクジェット記録用水性インク組成物となる。本発明のインクジェットインク記録用着色混練物を用いたインクジェット記録用水性インク組成物は、特にサーマルインクジェット記録用水性インク組成物として好適に使用できる。